(57)【特許請求の範囲】
【請求項１】
熱フィラメント法による気相ダイヤモンド膜のコーティング方法において、コーティング装置の内部に、加熱用フィラメント、該加熱用フィラメントの近傍に配置した被コーティング試料及びフィラメント加熱用の上部電極と下部電極を配置し、コーティング装置本体に上部電極を固定すると共に、該上部電極にフィラメントの上端部を固定し、フィラメントの下端部を移動自在な下部電極に固定して、下部電極がフィラメントにより吊持された状態とし、下部電極の重量及びフィラメントの自重によりフィラメントを緊張させると共に、該緊張したフィラメントを通電加熱し、かつダイヤモンド原料となるガスを供給して、ダイヤモンド膜を前記試料にコーティングする気相ダイヤモンド膜のコーティング方法。
【請求項２】
被コーティング試料を装置本体に取り付けられた試料支持台に設置すると共に、下部電極を張りのない導線によって装置本体の電極盤に結合させることを特徴とする請求項１記載の気相ダイヤモンド膜のコーティング方法。
【請求項３】
上部電極及び下部電極に細長い縦溝を形成し、この縦溝内に加熱用フィラメントを挿入することを特徴とする請求項１又は２記載の気相ダイヤモンド膜のコーティング方法。
【請求項４】
上部電極及び下部電極の周囲に等間隔で２本以上の細長い縦溝を形成し、この縦溝内に加熱用フィラメントを挿入することを特徴とする請求項３記載の気相ダイヤモンド膜のコーティング方法。
【請求項５】
上部電極及び／又は下部電極の周囲に、前記縦溝と交差する細長い横溝を１又は複数本形成し、前記縦溝内にフィラメントを配置した後、その上から横溝内に耐熱性の紐を巻いて、縦溝内にフィラメントを上部電極及び／又は下部電極に押し付け、固定することを特徴とする請求項３又は４記載の気相ダイヤモンド膜のコーティング方法。
【請求項６】
電極を構成する材料として、合金鋼若しくは銅、モリブデン、チタン、タングステン又はこれらを主成分とする合金を使用することを特徴とする請求項１〜５のいずれかに記載の気相ダイヤモンド膜のコーティング方法。
【請求項７】
下部電極にさらに錘を取り付け、該錘により張力を調整することを特徴とする請求項１〜６のいずれかに記載の気相ダイヤモンド膜のコーティング方法。
【請求項８】
被コーティング試料及び試料台を下部電極に取り付け、被コーティング試料及び試料台を下部電極の重量及びフィラメントの自重によりフィラメントを緊張させることを特徴とする請求項１〜７のいずれかに記載の気相ダイヤモンド膜のコーティング方法。
【請求項９】
フィラメントにかかる張力を１００ｇから３ｋｇ／ｍｍ２に調整することを特徴とする請求項１〜８のいずれかに記載の気相ダイヤモンド膜のコーティング方法。
【請求項１０】
平面形状が円、楕円形、三角形、正方形、矩形、多角形を呈している上部電極及び下部電極を使用することを特徴とする請求項１〜９のいずれかに記載の気相ダイヤモンド膜のコーティング方法。
【請求項１１】
上部電極及び下部電極から突き出たフィラメントの上下余剰端部を束ねることを特徴とする請求項４〜１０のいずれかに記載の気相ダイヤモンド膜のコーティング方法。
【請求項１２】
上部電極及び下部電極を、複数に分割された等形の複数の電極部材とこれを支持する電極支持板から構成し、この電極部材の最外周にフィラメントを挿入する溝を形成し、さらに電極支持板上で前記電極部材相互が一点を中心にしてスライド可能に支持し、前記電極部材相互の拡張及び縮小によって、電極部材の周囲に配置したフィラメント相互及び被コーティング試料との距離を調節することを特徴とする請求項４〜１０のいずれかに記載の気相ダイヤモンド膜のコーティング方法。
【請求項１３】
電極支持板に電極の中心から外周方向に向かう細長いねじ孔又は貫通孔を設け、この孔に電極部材固定用ねじ又はボルト等の固定具を貫通させて、電極部材を電極支持板の任意の位置に固定することを特徴とする請求項１〜１２のいずれかに記載の気相ダイヤモンド膜のコーティング方法。
【請求項１４】
熱フィラメント法による気相ダイヤモンド膜のコーティング装置において、コーティング装置の内部に、加熱用フィラメント、該加熱用フィラメントの中央に配置した被コーティング試料及びフィラメント加熱用の上部電極と下部電極を配置し、コーティング装置本体に上部電極を固定すると共に、該上部電極にフィラメントの上端部を固定し、フィラメントの下端部を移動自在な下部電極に固定して、下部電極がフィラメントにより吊持された状態とし、下部電極の重量及びフィラメントの自重によりフィラメントを緊張させると共に、該緊張したフィラメントを通電加熱し、かつダイヤモンド原料となるガスを供給して、ダイヤモンド膜を前記試料にコーティングする気相ダイヤモンド膜のコーティング装置。
【請求項１５】
被コーティング試料は装置本体に取り付けられた試料支持台に設置され、下部電極は張りのない導線によって装置本体の電極盤に結合していることを特徴とする請求項１４記載の気相ダイヤモンド膜のコーティング装置。
【請求項１６】
上部電極及び下部電極に細長い縦溝が形成されており、その縦溝内に加熱用フィラメントが挿入されていることを特徴とする請求項１４又は１５記載の気相ダイヤモンド膜のコーティング装置。
【請求項１７】
上部電極及び下部電極の周囲に等間隔で２本以上の細長い縦溝が形成されており、その縦溝内に加熱用フィラメントが挿入されていることを特徴とする請求項１６記載の気相ダイヤモンド膜のコーティング装置。
【請求項１８】
上部電極及び／又は下部電極の周囲に、前記縦溝と交差する細長い横溝が１又は複数本形成されており、前記縦溝内にフィラメントを配置した後、その上から横溝内に耐熱性の紐を巻いて、縦溝内にフィラメントを上部電極及び／又は下部電極に押し付け、固定することを特徴とする請求項１７記載の気相ダイヤモンド膜のコーティング装置。
【請求項１９】
電極を構成する材料が、合金鋼若しくは銅、モリブデン、チタン、タングステン又はこれらを主成分とする合金であることを特徴とする請求項１４〜１８のいずれかに記載の気相ダイヤモンド膜のコーティング装置。
【請求項２０】
下部電極にさらに錘を設け、該錘により張力を調整することを特徴とする請求項１４〜１９のいずれかに記載の気相ダイヤモンド膜のコーティング装置。
【請求項２１】
被コーティング試料及び試料台を下部電極に取り付け、被コーティング試料及び試料台を下部電極の重量及びフィラメントの自重によりフィラメントを緊張させることを特徴とする請求項１４〜２０のいずれかに記載の気相ダイヤモンド膜のコーティング装置。
【請求項２２】
フィラメントにかかる張力が１００ｇから３ｋｇ／ｍｍ２であることを特徴とする請求項１４〜２１のいずれかに記載の気相ダイヤモンド膜のコーティング装置。
【請求項２３】
上部電極及び下部電極は、それぞれ平面形状が円、楕円形、三角形、正方形、矩形、多角形を呈していることを特徴とする請求項１４〜２２のいずれかに記載の気相ダイヤモンド膜のコーティング装置。
【請求項２４】
上部電極及び下部電極から突き出たフィラメントの上下余剰端部は、束ねられていることを特徴とする請求項１４〜２３のいずれかに記載の気相ダイヤモンド膜のコーティング装置。
【請求項２５】
上部電極及び下部電極が、複数に分割された等形の複数の電極部材とこれを支持する電極支持板からなり、この電極部材の最外周にフィラメントを挿入する溝が形成され、さらに電極支持板上で前記電極部材相互が一点を中心にしてスライド可能に支持されており、電極部材相互の拡張及び縮小によって、電極部材の周囲に配置したフィラメント相互及び被コーティング試料との距離を調節することを特徴とする請求項１４〜２４のいずれかに記載の気相ダイヤモンド膜のコーティング装置。
【請求項２６】
電極支持板に電極の中心から外周方向に向かう細長いねじ孔又は貫通孔が設けられており、この孔に電極部材固定用ねじ又はボルト等の固定具を貫通させ、電極部材を電極支持板の任意の位置に固定することを特徴とする請求項１４〜２５のいずれかに記載の気相ダイヤモンド膜のコーティング装置。
【発明の詳細な説明】
【技術分野】
【０００１】
本発明は、３次元形状試料にダイヤモンド膜をコーティングするために、熱フィラメント法による気相ダイヤモンド膜のコーティング方法及び装置に関する。
【背景技術】
【０００２】
ダイヤモンドは硬さ、熱伝導率、ヤング率などが物質中で最高の値を示すので工業材料として広く利用されている。粒あるいは粉末の工業用ダイヤモンドは大掛かりな装置を用いる超高圧高温法で生産されている。
一方、気相成長法によれば比較的簡単な装置を用いて、水素ガスで希釈したメタンなどの炭化水素ガスからダイヤモンド膜が得られる。ダイヤモンドの気相合成で必要な条件は、
(１)減圧された原料ガスを２０００°Ｃに加熱すること、
(２)材質によって異なるがコーティングする基板を７００〜１０００°Ｃに加熱すること、である。
加熱用熱源としてマイクロ波などの電磁波を用いる場合と、タングステン線などのフィラメントを用いる方法がある。前者は消耗がないのでコーティング工程は極めて簡単であるが、試料形状が平面に限定される特徴がある。後者は真空容器と加熱用電源のみの簡単な装置によって、比較的形状が複雑な試料に気相ダイヤモンドを合成できる特徴がある。
【０００３】
熱フィラメント法では、フィラメントを２０００°Ｃ以上に加熱することによって、ダイヤモンド合成に必要な水素ガスと炭化水素ガスのラジカルを発生する。同時にフィラメントの発熱によって基板を必要な温度に加熱する。
この時にフィラメント周囲に発生するラジカルは、２０００°Ｃ以上に加熱されたフィラメントから５ｍｍ以内の範囲で、ダイヤモンド合成に有効な作用をする。従って、コーティング対象試料はフィラメントから５ｍｍ以内に固定して、基板温度が７００°Ｃ〜１０００°Ｃに保持されるようにフィラメントの発熱量を調整する。
この際、コーティング対象試料を回転させることで試料の全面に均一にダイヤモンド膜をコーティングすることが可能と考えられるが、減圧中、高温の細いフィラメント群の中で高温の試料を回転させるには真空シール、断熱、電気絶縁を施した複雑で高価な回転機構が必要である。また、剥離して飛散するダイヤモンド粉末による真空シール不良の問題もある。
【０００４】
熱フィラメント法による気相ダイヤモンドコーティングに関しては次の特許文献がある。特許文献１は電磁波によって原料ガスをプラズマ化し、磁界発生コイルを用いてプラズマを細いフィラメント線の周囲に集中することにより気相合成ダイヤモンドをコーティングする方法を記載している。
また、特許文献２ではＶ型のくぼみを有する２枚以上の基板に気相合成ダイヤモンドをコーティングする方法を記載している。またフィラメントの材料に関して特許文献３は炭素系フィラメントを記載している。
しかしながら、フィラメントにタングステンあるいはタンタルを使用し、大きさの異なる試験片に対して気相ダイヤモンドをコーティングする方法は示されていない。
【特許文献１】特開２０００−３０２５９３
【特許文献２】特開平０８−１０４５８２
【特許文献３】特開２００３−２０６１９６
【発明の開示】
【発明が解決しようとする課題】
【０００５】
本発明は、試料、特に３次元形状試料に対して、均一に気相合成ダイヤモンド膜をコーティングすることができる、熱フィラメント法による気相ダイヤモンド膜のコーティング方法及び装置を提供することを課題とする。
【課題を解決するための手段】
【０００６】
上記課題を解決するために、本発明者らは鋭意研究を行った結果、試料を取り囲むようにしてコーティングする際に、一定の距離にフィラメントを保持することにより、試料表面に均一なダイヤモンド膜をコーティングすることができるとの知見を得た。
本願発明はこの知見に基づき、
１．熱フィラメントによる気相ダイヤモンド膜のコーティング方法又は装置であって、コーティング装置の内部に、加熱用フィラメント、該加熱用フィラメントの近傍に配置した被コーティング試料及びフィラメント加熱用の上部電極と下部電極を配置し、コーティング装置本体に上部電極を固定すると共に、該上部電極にフィラメントの上端部を固定し、フィラメントの下端部を移動自在な下部電極に固定して、下部電極がフィラメントにより吊持された状態とし、下部電極の重量及びフィラメントの自重によりフィラメントを緊張させると共に、該緊張したフィラメントを通電加熱し、かつダイヤモンド原料となるガスを供給して、ダイヤモンド膜を前記試料にコーティングする気相ダイヤモンド膜のコーティング方法及び装置を、を提供する。
【０００７】
これによって、加熱用フィラメントに膨張・収縮があっても、下部電極の重量及びフィラメントの自重による重力によってこれを吸収し、フィラメントにかかる張力が自動的に調整されるので、加熱用フィラメントの変形が防止できる。その結果、試料との間隔及び加熱用フィラメント相互の間隔を一定に保持することができるという優れた効果を有する。  
そして、これにより被コーティング材料の均一加熱が容易となるので、コーティング厚さも均一性を維持できるという優れた特徴を有している。
【０００８】
上記、加熱用フィラメントの数は、試料となる部品のコーティングする箇所又は被コーティング試料の形状や寸法にもよるが、１本、又は２本以上とすることができる。試料となる部品のコーティングされる箇所は、フィラメントに面する部分となるが、例えば被コーティング材料となる部品の周囲に、４本、６本、８本・・・１２本・・など複数の加熱用フィラメントを対象形に配置すると、被コーティング材料となる部品のほぼ全周に、均一にコーティングすることができる。しかし、奇数本であっても、等間隔が維持できれば、特に問題はない。本願発明はこれらを全て包含する。
【０００９】
本願の発明は、また
２．被コーティング試料を装置本体に取り付けられた試料支持台に設置すると共に、下部電極を張りのない導線によって装置本体の電極盤に結合させる上記１の気相ダイヤモンド膜のコーティング方法及び装置、を提供する。
被コーティング試料となる部品とその支持台を装置本体に支持されるようにし、下部電極と切り離した構造とすることができる。この場合は、下部電極と切り離されているので、外部から支持台を独立に加熱する構造とすることも可能である。
また、下部電極は、加熱用フィラメントに吊持された構造とするので、下部電極を介して加熱用フィラメントを変形するような力が作用することは極力避ける必要がある。したがって、下部電極には重力だけが作用し加熱用導体の接続はこれに適合した形状、すなわち張りのない銅線とすることが望ましい。
この銅線自体にも重力がかかり、結果として加熱用フィラメントへの錘力として作用することもあるが、全体としてはその量は小さいので殆ど無視できる。
【００１０】
本願の発明は、また
３．上部電極及び下部電極に細長い縦溝を形成し、この縦溝内に加熱用フィラメントを挿入する上記１又は２記載の気相ダイヤモンド膜のコーティング方法及び装置、を提供する。
細線である加熱用フィラメントの保持は極めて重要である。この加熱用フィラメントに給電した２０００°Ｃ以上に発熱させるのであるが、発熱により加熱用フィラメントが膨張及び変形し易い。これを避けるために、加熱用フィラメントに重力を発生させ、膨張及び変形を吸収させるが、複数の加熱用フィラメントを整列させること及び上部電極との接続が重要となる。
【００１１】
このために、上部電極の周囲に配列する加熱用フィラメントの必要数の縦溝を等間隔に形成し、その溝に加熱用フィラメントを挿入して固定するのが好ましい。これによって、加熱用フィラメントの等間隔の整列と電気的接続が容易となる。予め立て溝を多く形成しておき、必要な本数を適宜選択できるようにしておくこともできる。立体的な形状を有する部品にコーティングする場合には、複数の加熱用フィラメントを使用するのが特に有用である。本願発明は、これらの構造を全て含む。
【００１２】
本願の発明は、また
４．上部電極及び／又は下部電極の周囲に、前記縦溝と交差する細長い横溝を１又は複数本形成し、前記縦溝内にフィラメントを配置した後、その上から横溝内に耐熱性の紐を巻いて、縦溝内にフィラメントを上部電極及び／又は下部電極に押し付け、固定する上記３記載の気相ダイヤモンド膜のコーティング方法及び装置、を提供する。
細線である加熱用フィラメントの保持は、上記の通り極めて重要である。加熱用フィラメントに錘力がかかるので、これを上部電極との接触を十分に行う必要がある。この場合横溝を設けて、それに耐熱性の紐を巻きつけて固定するのが有効である。しかし、この方法は好適な固定手段を説明するものであって、他の手段を用いることを妨げるものではない。また、試料を回転することなく装置が簡単であるという特徴もある。
【００１３】
本願の発明は、また
５．電極を構成する材料として、合金鋼若しくは銅、モリブデン、チタン、タングステン又はこれらを主成分とする合金を用いるのが特に有用である。本発明は、これらの金属を用いた上記１〜４のいずれかに記載の気相ダイヤモンド膜のコーティング方法及び装置、を提供する。
上部電極及び下部電極は耐熱性と導電性を必要とする。上記電極材は好適な材料である。しかし、耐熱性と導電性を備えていれば、他の電極材料の使用を妨げるものではない。
【００１４】
本願の発明は、また
６．下部電極にさらに錘を設け、該錘により張力を調整することを特徴とする上記１〜５のいずれかに記載の気相ダイヤモンド膜のコーティング方法及び装置、を提供する。上記の通り、フィラメントに張力を作用させて変形及び膨張を吸収するものであるが、重量が不足する場合には、錘をさらに付加することができる。
【００１５】
本願の発明は、また
７．被コーティング試料及び試料台を下部電極に取り付け、被コーティング試料及び試料台を下部電極の重量及びフィラメントの自重によりフィラメントを緊張させることを特徴とする上記１〜６のいずれかに記載の気相ダイヤモンド膜のコーティング方法及び装置、を提供する。
前記２においては、被コーティング試料及び試料台を装置本体に固定したものを説明したが、この被コーティング試料及び試料台を下部電極に設置しても良い。この場合は、加熱用フィラメントにその重量が加算される。
【００１６】
本願の発明は、また
８．フィラメントにかかる張力を１００ｇから３ｋｇ／ｍｍ２とする上記１〜７のいずれかに記載の気相ダイヤモンド膜のコーティング方法及び装置、を提供する。加熱用フィラメントにかかる張力によって、その変形及び膨張を吸収するものであるが、破断しない程度の張力をかける必要がある。経験的に上記の張力が望ましいと言える。しかし、これは加熱用フィラメントの種類と寸法（径）にもよるので、上記数値の範囲外であっても、その状況に応じて、変更できることは言うまでもない。本願発明は、これらを全て包含する。
【００１７】
本願の発明は、また
９．平面形状が円、楕円形、三角形、正方形、矩形、多角形を呈している上部電極及び下部電極を用いる上記１〜８のいずれかに記載の気相ダイヤモンド膜のコーティング方法及び装置、を提供する。
上部電極及び下部電極の形は特に制限がないが、加熱用フィラメントを所定位置に寸法精度良く配置する役割を担うので、上記の形状とするのが特に望ましい。しかし、この形状に特に制限されるものではなく、状況に応じて、他の形状に変更できることは言うまでもない。本願発明は、これらを全て包含する。
【００１８】
本願の発明は、また
１０．上部電極及び下部電極から突き出たフィラメントの上下余剰端部を束ねられていることを特徴とする上記１〜９のいずれかに記載の気相ダイヤモンド膜のコーティング方法及び装置、を提供する。
フィラメント束ねることは、それほど重要なことではないが、フィラメントの電極への固定力をますことができるので、望ましいことである。しかし、これは任意に選択できるもので、特にこの形態に制限されるものではない。
【００１９】
本発明は、また
１１．上部電極及び下部電極を、複数に分割された等形の複数の電極部材とこれを支持する電極支持板から構成し、この電極部材の最外周にフィラメントを挿入する溝を形成すると共に、さらに電極支持板上で前記電極部材相互が一点を中心にしてスライド可能に支持し、前記電極部材相互の拡張及び縮小によって、電極部材の周囲に配置したフィラメント相互及び被コーティング試料との距離を調節する上記１〜１０のいずれかに記載の気相ダイヤモンド膜のコーティング方法及び装置、を提供する。
この装置の機能は重要である。この場合、加熱用フィラメントを保持する電極板が拡張と縮小が可能であれば、試料の大きさに応じて、また加熱用フィラメントの相互間の距離及び配列した加熱用フィラメントの径を任意に変更できるという著しい効果がある。この場合、上部電極と下部電極の位置は整列させることが必要である。
【００２０】
本発明は、また
１２．電極支持板に電極の中心から外周方向に向かう細長いねじ孔又は貫通孔を設け、この孔に電極部材固定用ねじ又はボルト等の固定具を貫通させ、電極部材を電極支持板の任意の位置に固定する上記１〜１１のいずれかに記載の気相ダイヤモンド膜のコーティング方法及び装置、を提供する。
電極とは別に、電極と同形か又はそれよりも少しサイズの小さい電極支持板を設け、この上で、上下の電極板をスライドさせて上部電極又は下部電極の径を拡張又は縮小させた後、ねじ止め又はボルトナットにより固定することができる。
【発明の効果】
【００２１】
本発明の熱フィラメントによるダイヤモンド膜形成方法及び装置は次のような特性と効果を有し、現在用いられている一般の熱フィラメントによるダイヤモンド膜形成装置よりも、ダイヤモンド膜のコーティング試料の形状に対して、汎用性と柔軟性に富むという優れた効果を有する。
（１）複数の加熱用フィラメントを使用した場合、その中央に被コーティング試料を配置することで、回転機構なしに３次元形状の被コーティング試料にダイヤモンド膜をコーティングすることができ、試料のサイズに合せてフィラメントの距離、間隔、本数、太さを選ぶことによって、試料の温度を調整できる。
（２）フィラメントは加熱時に熱膨張すると共に、使用中に炭化するなどの物理的な変化がおき、このため張力を加えなければ変形によってフィラメントと試料間の距離が変化するが、本発明においては、下部電極自体の重量、電極のフィラメント、フィラメントの近傍又は中央に置かれる被コーティング試料となる部品及び試料支持台などをフィラメントに吊持する構造とする場合には、これらの重量は全て、フィラメントに張力として作用するので、コーティング中にフィラメントの変形を防止し、均一なダイヤモンド膜のコーティングが達成することができる。
【００２２】
（３）上下の電極にフィラメントを配列した後に、上下電極を滑らせてわずかに引き離すと、電極が滑って各フィラメントの長さを同じに揃えることができる。
（４）フィラメントを固定するための上下電極にスライド機構をもたせることで、大きさの異なる試料に合せてフィラメントと試料との距離を調整することができる。
（５）中心から外周に向かって細長い孔を設けることで、スライドが容易に達成でき、固定具によって固定することで、電極と電極部の電気的接触を良好にする。
【００２３】
（６）配列させたタングステンやタンタル細線に電流を流して高温に加熱するにはフィラメントと上部、下部電極の電気的接続を良好な状態に保つ必要があるが、電極板の長さ方向に沿って細い溝を掘り、この中にフィラメントを配列した後で、耐熱合金細線あるいは金属薄板を巻きつけてフィラメントを固定することで、電極板と良好な電気的接触が達成される。
なお、このための方法として、ドリル孔にフィラメントを通してボルトで固定することが考えられるが、２０００°Ｃに加熱される熱フィラメント法の場合はボルトが焼け付くので使用できない。また、靴ヒモのように小孔にフィラメントを一度ずつ通す方法は接触抵抗が大きく、また、タングステン線は硬いので実施が容易ではない。さらに小孔に何度もフィラメントを巻きつけると電気的な接触は向上するが、この方法によって多数の硬いフィラメントを同じ長さで固定することは困難である。したがって、上記が優れた手法であることが容易に理解される。
【００２４】
（７）フィラメントにかかる張力を、試料の重量と下部電極自体の重量以外に、おもりを取り付けることで、任意に張力を調節することができる。
（８）張力を調整することで、コーティング中のフィラメントの曲がりや断線を防ぐことができる。
（９）下部電極を装置本体の固定電極と張りのない細い導線の束等により電気的に接続することにより、フィラメントへの張力調整ができる。
（１０）電極に銅、合金鋼、モリブデン、チタン、タングステン、を使用することで、その加工が容易になり溝等の形成が容易にできる。
（１１）被コーティング試料となる部品とその支持台を装置本体に支持されるようにし、下部電極と切り離した構造とする場合には、下部電極と切り離されているので、外部から支持台を独立に加熱する構造とすることもできる。
【発明を実施するための最良の形態】
【００２５】
次に、本願発明について、図面を用いて具体的に説明する。なお、以下の図面を用いた説明は、本願発明の理解を容易にするためのものであり、これに制限されるものではない。すなわち、本願発明の技術的思想に基づく任意の変形、装置の機素又は全体の構成の変更は可能であり、本願発明はこられを全て包含する。
【００２６】
図１は、代表的なフィラメント法によるダイヤモンド膜形成に用いる装置の概要を説明する図であり、装置の側面図である。本願明細書で説明する場合には、比較的複雑な構造となる複数の加熱用フィラメントを持つ場合について説明する。加熱用フィラメントを１本とする構造は、より簡単な構造となるので、設計変更が容易であることは理解されるであろう。
図１のダイヤモンド膜形成装置は、装置内部に等間隔に６本の加熱用フィラメント１を配置し、被コーティング試料４とその試料４を保持する試料支持台５を加熱用フィラメント１の中央に配置した構造を示す。複数の加熱用フィラメント１を用いる場合には、その本数を、例えば８本、１２本など任意の数にすることができる。
【００２７】
上部電極２は、装置に設置した給電部材７にロッド６を介して結合している。この給電部材７は、上部電極を固定保持する役割も同時に担っており、剛性のある部材からなる。固定保持する部材と給電部材７を別に分けた構造とすることもでき、いずれを採用してもよく、任意である。
この上部電極２に給電するための装置は特別な構造とする必要はなく、周知の構造の給電装置で十分であり、特に制限はない。
【００２８】
下部電極３は、図１に示すように複数本の加熱用フィラメント１により、上部電極２から吊り下がった状態に保持されている。外側から見ると、鳥かご（ケージ）のように見えるようである。下部電極３の下端にはロッド８があり、これに導体１８を介して給電部材９に接続する。
符号１７は導体１８と下部電極１２のロッド８との接続具である。下部電極３のロッド８に追加の錘を取り付けることは、図１では示していないが、構造的にそれが可能であることは容易に理解されるであろう。
【００２９】
図１では、被コーティング試料４と該試料４を保持する試料支持台５は、周囲の加熱用フィラメント１（ケージ）の中央位置に設置されているが、この場合、被コーティング試料４と試料支持台５は、下部電極３上にある。したがって、この被コーティング試料４と試料支持台５は、下部電極３と同様に、加熱用フィラメント１を下方への張力を発生する錘の役目をする。
【００３０】
図１には示していないが、試料支持台５に結合するロッド８を、下部電極３を貫通させて、装置本体に支持させるようにすることもできる。
この場合、被コーティング試料４と試料支持台５は、下部電極３と別体になるので、加熱用フィラメント１を下方への張力を発生する錘の役目はしない。試料支持台５については、装置本体に設置した加熱装置を用いて、補助的な加熱を行うこともできる。これは、必要に応じて設計変更可能である。
【００３１】
上部電極２及び下部電極３の外周には、間隔を置いて複数本の溝が設けられている。この溝に加熱用フィラメント１が挿入される。この溝のサイズは加熱用フィラメント１が挿入できる程度の寸法を有していれば良い。この溝に挿入された加熱用フィラメント１は上部電極２及び下部電極３と導通し、給電によりフィラメント１は発熱する。
この場合、溝に加熱用フィラメント１が挿入されるだけでは、上部電極２及び下部電極３との接続が十分でない場合が多い。
【００３２】
このため、上部電極２及び下部電極３の外周に横溝を形成し、前記縦溝に加熱用フィラメント１を挿入した後、この横溝に耐熱性の紐１０を入れて、前記縦溝に加熱用フィラメント１を縛り付ける。これによって、加熱用フィラメント１と上部電極２及び下部電極３との接続が十分に確保できる。
前記上部電極２及び下部電極３から加熱用フィラメント１の端を延長して突き出させ、これを束ねることにより、より強固な接続を確保することができる。
しかし、これは横溝に入れた紐１０で十分な接続が可能であれば、これは不要であり、必要に応じてそのようにすることができる。
上部電極２及び下部電極３の外周に横溝を形成する場合、加熱用フィラメント１の個数で良いが、その個数を増やしたり、減らしたりする場合に対応させて、上部電極２及び下部電極３の外周に、事前に多くの溝を形成しておくこともできる。
【００３３】
次に、図２〜図６について説明する。これらの図において、図１と同一の機能を持つ機素は、同一の符号を付してある。加熱用フィラメントに接続する電極は、複数に分割された等形（扇形）の上部電極１１及び下部電極１２と、これを支持する上部電極支持板１３及び下部電極支持板１４とからなる。
上部電極支持板２は、コーティング装置本体７にロッド６を介して固定されている。分割された等形の上部電極１１にスリット１６が形成されており、また上部電極支持板２にもスリット２０が形成されている。このスリット１６とスリット２０にボルト又はねじの固定具１５が挿入され、相互に固定及び開放ができるようになっている。
【００３４】
図３は分割された等形（扇形）の上部電極１１が最も縮小された状態で、相互に密着している。図４は相互に開放した状態で、電極１１の外形は拡大した様子を示している。図では、前記ボルト又はねじ１５が一つのスリットに１個しか記載されていないが、これを２本とすることにより、上部電極１１が回転することがなく、位置決めが容易となる。
【００３５】
図５は分割された等形（扇形）の上部電極１１が８個ある場合、図６は分割された等形（扇形）の上部電極１１が１２個ある場合を示す。これらの等形（扇形）の上部電極１１には、それぞれ加熱用フィラメント１が１個設置されるようになっている。したがって、分割された等形（扇形）の上部電極１１の数だけ、加熱用フィラメント１の設置が可能である。
いずれの場合も、電極相互間及び加熱用フィラメント１との距離の調節が可能である。上部電極１１と下部電極１１の構造は、原則として同一形状である。
【００３６】
図２の装置は、複数に分割された等形（扇形）の上部電極１１及び下部電極１２が移動できる構造を除き、図１に示す装置の構造と類似しており、同一の機能を有する。
すなわち、図２〜４は、本発明のフィラメント法によるダイヤモンド膜形成装置の概要を説明する図であり、装置の側面図である。この場合、ダイヤモンド膜形成装置は、装置内部に等間隔に６本の加熱用フィラメント１を配置し、被コーティング試料４とその試料４を保持する試料支持台５を加熱用フィラメント１の中央に配置した構造を持つ。
【００３７】
図１と同様に、上部電極１１は、給電部材７にロッド６及び電極支持板１３を介して結合している。この給電部材７は、上部電極を固定保持する役割も同時に担っており、剛性のある部材からなる。固定保持する部材と給電部材７を別に分けた構造とすることもでき、いずれを採用してもよく、任意である。同様に、この上部電極２に給電するための装置は特別な構造とする必要はなく、周知の構造の給電装置で十分であり、特に制限はない。
【００３８】
下部電極１２は、複数本の加熱用フィラメント１により、上部電極１１から吊り下がった状態に保持されている。同様に、外側から見ると、鳥かご（ケージ）のように見える。下部電極１２は下部電極支持板１４上にあり、さらに下部電極１２の下端にはロッド８が設けられている。これに導体１８を介して給電部材９に接続する。符号１７は導体１８と下部電極１２のロッド８との接続具である。このロッド８に追加の錘を取り付けることは、図２では示していないが、構造的にそれが容易であることは容易に理解されるであろう。
【００３９】
図２では、被コーティング試料４と該試料４を保持する試料支持台５は、周囲の加熱用フィラメント１（ケージ）の中央位置に設置されているが、この場合、被コーティング試料４と試料支持台５は、下部電極３上にある。
したがって、この被コーティング試料４と試料支持台５は、下部電極３と同様に、加熱用フィラメント１を下方への張力を発生する錘の役目をする。また、下部電極支持板も同様に錘の役目をすることは容易に理解できるであろう。
【００４０】
図２には示していないが、試料支持台５に結合するロッド８を、下部電極３を貫通させて、装置本体に支持させるようにすることもできる。
この場合、被コーティング試料４と試料支持台５は、下部電極３と別体になるので、加熱用フィラメント１を下方への張力を発生する錘の役目はしない。試料支持台５については、装置本体に設置した加熱装置を用いて、補助的な加熱を行うこともできる。これは、必要に応じて設計変更可能である。
【００４１】
移動設置可能な、複数に分割された等形（扇形）の上部電極１１及び下部電極１２の外周には、分割された電極のそれぞれに、１個の溝が設けられている。そして、この溝に加熱用フィラメント１が挿入される。この溝のサイズは加熱用フィラメント１が挿入できる程度の寸法を有していれば良い。この溝に挿入された加熱用フィラメント１は分割された上部電極１１及び下部電極１２と導通し、給電によりフィラメント１は発熱する。
【００４２】
この場合、溝に加熱用フィラメント１が挿入されるだけでは、上部電極１１及び下部電極１２との接続が十分でない場合が多いので、分割された上部電極１１及び下部電極１２の外周に横溝を形成し、分割された上部電極１１及び下部電極１２を所定の位置に固定し、さらに前記縦溝に加熱用フィラメント１を挿入した後、この横溝に耐熱性の紐１０を入れて、前記縦溝に加熱用フィラメント１を縛り付ける。これによって、加熱用フィラメント１と分割された上部電極１１及び下部電極１２との接続が十分に確保できる。
前記上部電極１１及び下部電極１２から加熱用フィラメント１の端を延長して突き出させ、これを束ねることにより、より強固な接続を確保することができる。
【００４３】
以上の装置において、被コーティング試料４の重量、試料支持台６、上下電極２、３、１１、１２の自重又はさらに電極支持板１３、１４、錘を付加し、これらによりフィラメント１を緊張させると共に、緊張したフィラメント１を通電加熱し、装置内部にダイヤモンド原料となるガスを供給することによって、前記試料に気相ダイヤモンド膜をコーティングすることが可能となる。
【００４４】
次に、本願発明の具体例を説明する。図１に示すような、気相ダイヤモンド膜のコーティング装置を用いて、超硬合金製の丸棒４（直径１０ｍｍ、長さ２０ｍｍ）の周囲と一方の端面に熱フィラメント法で気相ダイヤモンドをコーティングした例を説明する。
なお、この場合、溝数と加熱用フィラメント数は、図１とは異なるが、気相ダイヤモンドをコーティング際に、実質的な差異となるものではない。
上部電極２及び下部電極３にステンレス鋼製の円盤を用い、ロッド６、８に長さが２０ｍｍのステンレス鋼丸棒を用い、さらに試料支持台５にもステンレス鋼丸棒を用いた。
【００４５】
これらの上部電極及び下部電極２、３の長さ方向に１６本（円周上の角度が０°、３０°、４５°、６０°、９０°、１２０°、１３５°、１５０°、１８０°、２１０°、２２５°、２４０°、２７０°、３００°、３１５°、３３０°）の溝を放電加工で作成した。各々の溝の直径と深さは０．３５ｍｍとした。この溝は、実際に使用する溝数よりも多く作製したものである。
また、上部電極２はロッド６を介して装置本体の固定電極７と接続し、下部電極３はロッド８を介し、直径０．３ｍｍの銅線１８を束ねた導体をして、接続具１７により、装置本体の固定電極９と接続した。
【００４６】
次に、加熱用フィラメントとなる直径０．２ｍｍのタングステン線１を、上下電極２、３の縦溝に４５度間隔で８本配列して接着テープで固定した。さらに、横溝を使用して、タングステン線１の上に直径０．３ｍｍのニクロム線を円周方向に掘った溝１１に沿って巻きつけることで固定した後で、下部電極２、３を引き離して電極間の距離を６０ｍｍとした。
この操作によって、タングステン線１はまっすぐに引き伸ばされた。下部電極２、３の中央に超硬試料４を置くと、下部電極３、試料支持台５及び試料４の重さの合計は７０ｇとなり、上部電極２を装置の電極６に固定するとフィラメント１にかかる張力は２８０ｇ/ｍｍ２となって加熱時間中にフィラメント１が曲がることはなかった。
【００４７】
下部電極３、試料支持台５と装置本体の固定電極９を細い銅線の束１８で接続して排気した後、原料ガス（９８％水素、２％メタン、流量１００ｍｌ/分、８０Ｔｏｒｒ）を導入、フィラメント加熱により気相ダイヤモンドをコーティングした。直径０．２ｍｍのフィラメント１を２０００°Ｃに加熱すると試料温度は８５０°Ｃとなり、８時間で厚さ約６μｍの気相ダイヤモンド膜をほぼ均一にコーティングすることができた。
ステンレス鋼と銅の融点は１４５０°Ｃと１０８３°Ｃなので、フィラメントの温度２０００°Ｃよりも低いが、熱伝導と熱容量の関係で局部的にも溶融することはなく、電極として利用することが十分可能であった。
この場合、分割できる上部電極又は下部電極を使用した例を示していないが、構造的には同等なので、同様の結果を得ることができる。
また、１本の加熱用フィラメントを使用して、部品の一部にダイヤモンドをコーティングする場合にも、同様に下部電極等がフィラメントにより吊持された状態とし、下部電極等の重量及びフィラメントの自重によりフィラメントを緊張させると共に、該緊張したフィラメントを通電加熱し、かつダイヤモンド原料となるガスを供給して、ダイヤモンド膜を前記部品の目的とする箇所にコーティングすることができる。本発明は、これらを全て包含するものである。
【産業上の利用可能性】
【００４８】
本発明の方法及び装置を用いると、加熱用フィラメントに膨張・収縮があっても、重力によってこれを吸収し、自動的に張力が調整されるので、加熱用フィラメントの変形が防止でき、その結果、試料との間隔及び加熱用フィラメント相互の間隔を一定に保持することができるという優れた効果を有する。これにより、被コーティング材料の均一加熱が容易となる優れた特徴を有している。また、試料を回転することなく装置が簡単であるという特徴もある。
以上から、本発明の方法及び装置は、特に３次元形状を持つ部品の表面気相ダイヤモンドをコーティングに有用である。また、これによって、製品の耐摩耗性、潤滑性、放熱性の向上させることができる。
【図面の簡単な説明】
【００４９】
【図１】上部電極に加熱用フィラメントにより下部電極を吊持し、加熱用フィラメントに所定の張りを持たせ熱フィラメント法によってダイヤモンド膜を前記試料にコーティングする気相ダイヤモンド膜のコーティング装置の一例を示す図である。
【図２】６個に分割できる上部電極及び下部電極を備え、これらの電極が拡張及び縮小できる構造を備えた気相ダイヤモンド膜コーティング装置の一例を示す図である。
【図３】図２における分割できる上部電極及び下部電極を縮小した場合の電極の上面からみた説明図である。
【図４】図２における分割できる上部電極及び下部電極を拡張した場合の電極の上面からみた説明図である。
【図５】図２における分割できる上部電極及び下部電極を備え、電極の個数が８個、加熱用フィラメントが８本である場合の、電極の上面からみた説明図である。
【図６】図２における分割できる上部電極及び下部電極を備え、電極の個数が１２個、加熱用フィラメントが１２本である場合の、電極の上面からみた説明図である。
【符号の説明】
【００５０】
１：加熱用フィラメント１
２：上部電極
３：下部電極
４：被コーティングとなる試料
５：試料台
６：ロッド
７：給電部材
８：ロッド
９：給電部材
１０：横溝に挿入した耐熱性の紐
１１：上部電極
１２：下部電極
１３：上部電極支持板
１４：下部電極支持板
１５：ボルト又はねじの固定具
１６：分割電極に形成したスリット
１７：固定具
１８：導体（銅線の束）
２０：支持板に形成したスリット
【図１】
0004843785.tif 000002
【図２】
0004843785.tif 000003
【図３】
0004843785.tif 000004
【図４】
0004843785.tif 000005
【図５】
0004843785.tif 000006
【図６】
0004843785.tif 000007